【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
（ａ）一般構造：Ｍ１−ＩＭａ−Ｍ２［式中、Ｍ１およびＭ２は、同一または異なる金属陽イオンを含み、ＩＭａは、イミダゾレートまたは置換イミダゾレート結合部分である］を含む四面体骨格を有する第１ゼオライトイミダゾレート骨格組成物を用意するステップと；
（ｂ）ＩＭｂ［式中、ＩＭｂは、ＩＭａとは異なるイミダゾレートまたは置換イミダゾレートである］を含む液体組成物を用意するステップと；
（ｃ）ＩＭａの少なくとも一部をＩＭｂの少なくとも一部と交換して、第２ゼオライトイミダゾレート骨格組成物：Ｍ１−ＩＭｃ−Ｍ２を生成するのに十分な条件下で、前記第１ゼオライトイミダゾレート骨格組成物を前記液体組成物と接触させるステップであって、ＩＭｃがＩＭｂを含み、かつ前記第２ゼオライトイミダゾレート骨格組成物の骨格型が、Ｍ１とＭ２とＩＭｂとの溶液を含む液体反応混合物を結晶化させてゼオライトイミダゾレート骨格組成物を製造したときに得られる骨格型とは異なる、ステップと
を含む、ゼオライトイミダゾレート骨格組成物中のイミダゾレートリンカーを交換するための方法。
【請求項２】
前記第１ゼオライトイミダゾレート骨格組成物の骨格型が前記第２ゼオライトイミダゾレート骨格組成物の骨格型と同じである、請求項１に記載の方法。
【請求項３】
前記第１ゼオライトイミダゾレート骨格組成物が、前記第１ゼオライトイミダゾレート骨格組成物中のＩＭａとＩＭｂの全モル数に対して１モルパーセント未満のＩＭｂを含み、前記液体組成物が、前記液体組成物中のＩＭａとＩＭｂの全モル数に対して１モルパーセント未満のＩＭａを含み、ならびに前記第２ゼオライトイミダゾレート骨格組成物が、前記第２ゼオライトイミダゾレート骨格組成物中のＩＭａとＩＭｂの全モル数に対して少なくとも１０モルパーセントのＩＭｂを含む、請求項１に記載の方法。
【請求項４】
前記第１ゼオライトイミダゾレート骨格組成物が、前記第１ゼオライトイミダゾレート骨格組成物中のＩＭａとＩＭｂの全モル数に対して１モルパーセント未満のＩＭｂを含み、前記液体組成物が、前記液体組成物中のＩＭａとＩＭｂの全モル数に対して１モルパーセント未満のＩＭａを含み、ならびに前記第２ゼオライトイミダゾレート骨格組成物が、前記第２ゼオライトイミダゾレート骨格組成物中のＩＭａとＩＭｂの全モル数に対して少なくとも５０モルパーセントのＩＭｂを含む、請求項１に記載の方法。
【請求項５】
前記第１ゼオライトイミダゾレート骨格組成物が、前記第１ゼオライトイミダゾレート骨格組成物中のＩＭａとＩＭｂの全モル数に対して１モルパーセント未満のＩＭｂを含み、前記液体組成物が、前記液体組成物中のＩＭａとＩＭｂの全モル数に対して１モルパーセント未満のＩＭａを含み、ならびに前記第２ゼオライトイミダゾレート骨格組成物が、前記第２ゼオライトイミダゾレート骨格組成物中のＩＭａとＩＭｂの全モル数に対して少なくとも９０モルパーセントのＩＭｂを含む、請求項１に記載の方法。
【請求項６】
前記第１および第２ゼオライトイミダゾレート骨格組成物の両方が、少なくとも１種の遷移金属を含む、請求項１に記載の方法。
【請求項７】
前記第１および第２ゼオライトイミダゾレート骨格組成物の両方が、ＡＢＷ、ＡＣＯ、ＡＥＩ、ＡＥＬ、ＡＥＮ、ＡＥＴ、ＡＦＧ、ＡＦＩ、ＡＦＮ、ＡＦＯ、ＡＦＲ、ＡＦＳ、ＡＦＴ、ＡＦＸ、ＡＦＹ、ＡＨＴ、ＡＮＡ、ＡＰＣ、ＡＰＤ、ＡＳＴ、ＡＳＶ、ＡＴＮ、ＡＴＯ、ＡＴＳ、ＡＴＴ、ＡＴＶ、ＡＷＯ、ＡＷＷ、ＢＣＴ、ＢＥＡ、ＢＥＣ、ＢＩＫ、ＢＯＧ、ＢＰＨ、ＢＲＥ、ＣＡＧ、ＣＡＮ、ＣＡＳ、ＣＤＯ、ＣＦＩ、ＣＧＦ、ＣＧＳ、ＣＨＡ、ＣＨＩ、ＣＬＯ、ＣＯＮ、ＣＲＢ、ＣＺＰ、ＤＡＣ、ＤＤＲ、ＤＦＯ、ＤＦＴ、ＤＩＡ、ＤＯＨ、ＤＯＮ、ＥＡＢ、ＥＤＩ、ＥＭＴ、ＥＯＮ、ＥＰＩ、ＥＲＩ、ＥＳＶ、ＥＴＲ、ＥＵＯ、ＥＺＴ、ＦＡＲ、ＦＡＵ、ＦＥＲ、ＦＲＡ、ＦＲＬ、ＧＩＳ、ＧＩＵ、ＧＭＥ、ＧＯＮ、ＧＯＯ、ＨＥＵ、ＩＦＲ、ＩＨＷ、ＩＳＶ、ＩＴＥ、ＩＴＨ、ＩＴＷ、ＩＷＲ、ＩＷＶ、ＩＷＷ、ＪＢＷ、ＫＦＩ、ＬＡＵ、ＬＣＳ、ＬＥＶ、ＬＩＯ、ＬＩＴ、ＬＯＳ、ＬＯＶ、ＬＴＡ、ＬＴＬ、ＬＴＮ、ＭＡＲ、ＭＡＺ、ＭＥＩ、ＭＥＬ、ＭＥＰ、ＭＥＲ、ＭＦＩ、ＭＦＳ、ＭＯＮ、ＭＯＲ、ＭＯＺ、ＭＳＥ、ＭＳＯ、ＭＴＦ、ＭＴＮ、ＭＴＴ、ＭＴＷ、ＭＷＷ、ＮＡＢ、ＮＡＴ、ＮＥＳ、ＮＯＮ、ＮＰＯ、ＮＳＩ、ＯＢＷ、ＯＦＦ、ＯＳＩ、ＯＳＯ、ＯＷＥ、ＰＡＲ、ＰＡＵ、ＰＨＩ、ＰＯＮ、ＰＯＺ、ＲＨＯ、ＲＯＮ、ＲＲＯ、ＲＳＮ、ＲＴＥ、ＲＴＨ、ＲＵＴ、ＲＷＲ、ＲＷＹ、ＳＡＯ、ＳＡＳ、ＳＡＴ、ＳＡＶ、ＳＢＥ、ＳＢＳ、ＳＢＴ、ＳＦＥ、ＳＦＦ、ＳＦＧ、ＳＦＨ、ＳＦＮ、ＳＦＯ、ＳＧＴ、ＳＩＶ、ＳＯＤ、ＳＯＳ、ＳＳＹ、ＳＴＦ、ＳＴＩ、ＳＴＴ、ＳＺＲ、ＴＥＲ、ＴＨＯ、ＴＯＮ、ＴＳＣ、ＴＵＮ、ＵＥＩ、ＵＦＩ、ＵＯＺ、ＵＳＩ、ＵＴＬ、ＶＥＴ、ＶＦＩ、ＶＮＩ、ＶＳＶ、ＷＥＩ、ＷＥＮ、ＹＵＧ、ＺＮＩ、ＺＯＮおよびこれらの組合せからなる群から選択される骨格型を有る、請求項１に記載の方法。
【請求項８】
前記第１および第２ゼオライトイミダゾレート骨格組成物の両方が、ＣＲＢ、ＤＦＴ、ＣＡＧ、ＳＯＤ、ＭＥＲ、ＲＨＯ、ＡＮＡ、ＬＴＡ、ＤＩＡ、ＺＮＩ、ＧＭＥ、ＬＣＳ、ＦＲＬ、ＧＩＳ、ＰＯＺ、ＭＯＺおよびこれらの組合せからなる群から選択される骨格型を有る、請求項５に記載の方法。
【請求項９】
前記遷移金属が、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、Ｈｇ、Ｌｒ、Ｒｆ、Ｄｂ、Ｓｇ、Ｂｈ、Ｈｓ、Ｍｔ、Ｄｓ、Ｒｇ、Ｕｕｂおよびこれらの組合せからなる群から選択される、請求項５に記載の方法。
【請求項１０】
前記第１および第２ゼオライトイミダゾレート骨格組成物の両方が、ＩＶ、Ｖ、ＶＩまたはこれらの任意の組合せ：
【化１】
2015514666.tif 000001
［式中、Ａ１、Ａ２、Ａ３およびＡ４は、Ｃ、Ｎ、ＰおよびＢからなる元素の群から選択され、Ａ５、Ａ６およびＡ７は、ＣまたはＮのいずれかであってよく、Ｒ５〜Ｒ８は、Ａ１〜Ａ４がＣを含む場合に存在し、Ｒ１、Ｒ４またはＲ９は、隣接したＭ１もＭ２も妨害しない立体障害を引き起こさない基を含み、Ｒ２、Ｒ３、Ｒ５、Ｒ６、Ｒ７およびＲ８は、それぞれ別個に、水素、アルキル、ハロ、シアノまたはニトロであり、Ｍ１およびＭ２は、同一または異なる金属陽イオンを含み、ならびにＲ１０、Ｒ１１およびＲ１２は、それぞれ別個に電子吸引基である］
からなる群から選択される構造体を含む四面体骨格を有する多孔質結晶物質である、請求項１に記載の方法。
【請求項１１】
前記第１ゼオライトイミダゾレート骨格組成物が、式：ＩＶの構造体を含み、前記第２ゼオライトイミダゾレート骨格組成物が、式：Ｖの構造体を含む、請求項１０に記載の方法。
【請求項１２】
前記第１および第２ゼオライトイミダゾレート骨格組成物の両方が、ＶＩＩ、ＶＩＩＩ、ＩＸ、Ｘ、ＸＩ、ＸＩＩ、ＸＩＩＩ、ＸＩＶ、ＸＶ、ＸＶＩ、ＸＶＩＩおよび／またはＸＶＩＩＩ：
【化２】
2015514666.tif 000002
【化３】
2015514666.tif 000003
からなる群から選択される構造体を含む四面体骨格を有する多孔質結晶物質である、請求項１０に記載の方法。
【請求項１３】
前記第１ゼオライトイミダゾレート骨格組成物が、式：ＶＩＩ、ＶＩＩＩ、ＩＸ、Ｘ、ＸＩおよび／またはＸＩＩの構造体を含み、かつ前記第２ゼオライトイミダゾレート骨格組成物が、式：ＸＩＩＩ、ＸＩＶ、ＸＶ、ＸＶＩ、ＸＶＩＩおよび／またはＸＶＩＩＩの構造体を含む、請求項１２に記載の方法。
【請求項１４】
前記第１ゼオライトイミダゾレート骨格組成物が、式：ＶＩＩＩの構造体を含み、前記第２ゼオライトイミダゾレート骨格組成物が、式：ＸＩＩＩ、ＸＩＶ、ＸＶおよび／またはＸＶＩの構造体を含む、請求項１３に記載の方法。
【請求項１５】
前記第２ゼオライトイミダゾレート骨格組成物が、式：ＸＶの構造体を含む、請求項１４に記載の方法。
【請求項１６】
ＩＭｂがＩＭａ中にない官能基を含み、前記官能基が気体吸着性を有する、請求項１に記載の方法。
【請求項１７】
前記官能基がルイス塩基官能基を含み、前記気体がルイス酸または求電子中心を有する分子を含む、請求項１６に記載の方法。
【請求項１８】
前記官能基がベンゾイミダゾレート中のルイス塩基官能基であり、前記気体がＣＯ２である、請求項１７に記載の方法。
【請求項１９】
前記官能基がルイス酸官能基を含み、前記気体がルイス塩基を含む、請求項１６に記載の方法。
【請求項２０】
前記第１ゼオライトイミダゾレート骨格組成物が、２−メチルイミダゾレートリンカーを含むＺＩＦ−８であり、前記第２有機リンカー構成成分がベンゾイミダゾレートであり、前記第２ゼオライトイミダゾレート骨格組成物が、ベンゾイミダゾレートリンカーを含むＺＩＦ−７である、請求項１に記載の方法。
【請求項２１】
前記第１ゼオライトイミダゾレート骨格組成物が、２−メチルイミダゾレートリンカーを含むＺＩＦ−８であり、前記第２有機リンカー構成成分が、５−アザベンゾイミダゾレートであり、前記第２ゼオライトイミダゾレート骨格組成物が、５−アザベンゾイミダゾレートリンカーを含み、ならびに前記第１および第２ゼオライトイミダゾレート骨格組成物の両方がＳＯＤ骨格型を有する、請求項１に記載の方法。
【請求項２２】
前記液体組成物が、約２０℃で少なくとも２．５ｋＰａの蒸気圧および／または９９℃以下の沸点を有する１以上の溶媒を含む、請求項１に記載の方法。
【請求項２３】
前記液体組成物が、アセトニトリルとトリエチルアミンとの混合物を含む、請求項１に記載の方法。
【請求項２４】
実験式：Ｚｎ（５−アザベンゾイミダゾレート）２を有するゼオライトイミダゾレート骨格組成物であって、前記ゼオライトイミダゾレート骨格構造体が、約２８℃の温度で、
（ｉ）約７５トルのＣＯ２分圧において、ゼオライトイミダゾレート骨格組成物１グラム当たり少なくとも０．３０ミリモルのＣＯ２；
（ｉｉ）約１００トルのＣＯ２分圧において、ゼオライトイミダゾレート骨格組成物１グラム当たり少なくとも０．３５ミリモルのＣＯ２；および／または
（ｉｉｉ）約２００トルのＣＯ２分圧において、ゼオライトイミダゾレート骨格組成物１グラム当たり少なくとも０．５０ミリモルのＣＯ２
を収着することができる、実験式：Ｚｎ（５−アザベンゾイミダゾレート）２を有するゼオライトイミダゾレート骨格組成物。
【請求項２５】
ゼオライトイミダゾレート骨格組成物１グラム当たり少なくとも０．３０ミリモルのＣＯ２をさらに含む、請求項２４に記載の組成物。
【請求項２６】
実験式：Ｚｎ（５−アザベンゾイミダゾレート）２を有し、かつＳＯＤ骨格型を示す物質の組成物。
【請求項２７】
請求項２６に記載の多孔質結晶物質を、気体と接触させることを含む、気体を吸着する方法。
【請求項２８】
前記気体が、水素、窒素、酸素、希ガス、一酸化炭素、二酸化炭素、二酸化硫黄、三酸化硫黄、硫化水素、アンモニア、炭化水素またはアミンである、請求項２７に記載の方法。
【請求項２９】
気体を、前記気体を含む流体流から分離する方法であって、前記流体流を、請求項２６に記載の多孔質結晶物質と接触させることを含む、方法。
【請求項３０】
前記気体が、水素、窒素、酸素、希ガス、一酸化炭素、二酸化炭素、二酸化硫黄、三酸化硫黄、硫化水素、アンモニア、炭化水素またはアミンである、請求項２９に記載の方法。